(57)【特許請求の範囲】
【請求項１】
二軸配向された液晶ポリマーフィルムの粉砕物であるフィブリル状の液晶ポリマー粒子を含む、フィブリル状液晶ポリマーパウダー。
【請求項２】
フィブリル化された液晶ポリマー粒子を含む、フィブリル化液晶ポリマーパウダーの製造方法であって、
２軸配向された液晶ポリマーのフィルムを粉砕して液晶ポリマーパウダーを得る粉砕工程と、
前記液晶ポリマーパウダーを湿式高圧破砕装置で破砕することにより前記フィブリル化液晶ポリマーパウダーを得るフィブリル化工程とをこの順で含む、
フィブリル化液晶ポリマーパウダーの製造方法。
【請求項３】
前記粉砕工程において、凍結粉砕法を用いた粉砕が実施される、請求項２に記載のフィブリル化液晶ポリマーパウダーの製造方法。
【請求項４】
分散媒と、該分散媒中に分散された請求項１に記載のフィブリル状液晶ポリマーパウダーとを含み、バインダー樹脂成分を実質的に含まないペースト。
【請求項５】
前記分散媒は、前記液晶ポリマー粒子の融点以下の温度範囲で乾燥可能な液体である、請求項４に記載のペースト。
【請求項６】
前記フィブリル状液晶ポリマーパウダー以外の液晶ポリマーパウダーをさらに含む、請求項４または５に記載のペースト。
【請求項７】
複数の樹脂シートを積層した後に熱圧着により一体化することで得られる樹脂多層基板であって、
前記複数の樹脂シートは、少なくとも１層の液晶ポリマーを主材料とする液晶ポリマーシートを含み、
前記樹脂シートのうちの少なくとも１層の主表面に導体パターンを有し、
前記液晶ポリマーシートのうちの少なくとも１層の表面において、少なくとも前記複数の樹脂シートを積層した際に厚みが不足する領域に、フィブリル化された液晶ポリマー粒子を含むフィブリル化液晶ポリマーパウダーを主材料として形成された厚み調整層を有する、樹脂多層基板。
【請求項８】
前記フィブリル化液晶ポリマーパウダーは、前記液晶ポリマーシートと同じ液晶ポリマー材料からなる、請求項７に記載の樹脂多層基板。
【請求項９】
複数の樹脂シートを積層してなる樹脂多層基板の製造方法であって、
前記複数の樹脂シートは、少なくとも１層の液晶ポリマーを主材料とする液晶ポリマーシートを含み、
前記液晶ポリマーシートのうちの少なくとも１層の表面において、少なくとも前記複数の樹脂シートを積層した状態で厚みが不足する領域の一部に、分散媒と、該分散媒中に分散された液晶ポリマー粒子を含む、フィブリル化液晶ポリマーパウダーとを含み、バインダー樹脂成分を実質的に含まないペーストを塗布する、ペースト塗布工程と、
前記複数の樹脂シートを積層して積層体を得る、積層工程と、
前記積層体に圧力および熱を加えて前記積層体を熱圧着させることによって、前記ペーストから形成される厚み調整層を含む積層体を得る、熱圧着工程と
をこの順で含む、製造方法。
【発明の詳細な説明】
【技術分野】
【０００１】
本発明は、フィブリル化液晶ポリマーパウダー、フィブリル化液晶ポリマーパウダーの製造方法、ペースト、樹脂多層基板、および、樹脂多層基板の製造方法に関する。
【背景技術】
【０００２】
樹脂多層基板（樹脂多層基板）の製造方法として、導体パターンが形成された熱可塑性樹脂からなる樹脂シートを積層し、熱プレス板により加熱加圧をして積層体を一括して貼り合わせる方法が知られている。【０００３】
かかる方法によって得られる樹脂多層基板においては、導体パターンの有無や、内蔵部品の有無（キャビティ体積と内蔵部品の体積の差による空隙、部品高さと基板厚みの不一致）、ビアと樹脂部の高さの違い（ビアペースト過充填、プレス時の弾性変形量の違い、熱膨張率差による冷却後の厚みの違い）などによって、部分的に厚みが異なる箇所が生じてしまう。しかしながら、樹脂多層基板の表面は、ＩＣチップやコネクタ等の表面実装部品を実装するために、または、この樹脂多層基板をプリント基板等に実装するために、できるだけ平坦であることが望ましい。このような平坦な表面を得るための方法としては、複数の樹脂シートを加熱加圧により貼り合わせる際に、できるだけ平坦で剛性の高い部材を基板表面に接触させる方法が考えられる。
【先行技術文献】
【特許文献】
【０００４】
【特許文献１】特開２００４−３１５６７８号公報
【特許文献２】特開２００３−２６８１２１号公報
【特許文献３】特開昭６０−２３９６００号公報
【特許文献４】特開平６−３４１０１４号公報
【特許文献５】特開２０１０−７７５４８号公報
【特許文献６】特開２００２−３４８４８７号公報
【特許文献７】特開２００４−０４３６２４号公報
【発明の概要】
【発明が解決しようとする課題】
【０００５】
電子材料に用いられる好適な絶縁性材料として、「液晶ポリマー」（ＬＣＰ：Ｌｉｑｕｉｄ  Ｃｒｙｓｔａｌ  Ｐｏｌｙｍｅｒ）が一般に知られている。ＬＣＰは熱可塑性樹脂であり、上記樹脂多層基板の製造方法を用いて樹脂多層基板を得ることができる。しかし、基板材料として用いられるＬＣＰのフィルムは、分子配向を制御することにより、導体に用いられる銅などの金属と近い熱膨張率に制御し、寸法変化や反りを制御している。平坦化する為に、加熱加圧による貼り合わせ時に、平坦且つ剛性の高い部材を接触させると、本来凸部となる部分の直下のＬＣＰのフィルムが高い圧力を受け、圧力を受けにくい凹部の部分に流動してしまう現象が発生する。ＬＣＰは樹脂流動方向に分子が配向する性質を持つため、このような方法では、得られた基板は内部の分子配向が乱れており、反り・変形・剥離等の問題が発生してしまう。また、樹脂の流動に伴い、内部の導体も移動・変形してしまうので、層間接続の位置が合わなくなり、樹脂多層基板として機能しなくなる。多層基板の表面を平坦化（平滑化）するためには、このＬＣＰを溶剤に溶解させて得られるワニスを、印刷技術等を用いてシートなどの多層回路基材の所望領域（厚みが不足する箇所）に塗布することが考えられる。【０００６】
しかしながら、ＬＣＰワニスとする場合に用いるＬＣＰとしては、液晶性を保ちつつ一般的な溶剤への溶解性を得るために、分子構造中にアミド結合を導入した、分子パッキングの比較的低い特殊なＬＣＰを用いざるを得ない。このような結合および構造を有したＬＣＰはガスバリア性が低く吸湿性が高いため、ＬＣＰを基材の一部として用いる主要なメリットの一つである低吸水性が損なわれることになる。また、通常のＬＣＰをハロゲン置換フェノールのような特殊な溶剤に溶かすことも可能ではあるが、この場合、溶剤が高価格となり、なおかつ取扱い性に問題がある上に、シート、特にＬＣＰのシートに塗布する場合にワニスを塗布されたシートも溶解してしまうという問題がある（例えば、特許文献１：特開２００４−３１５６７８号公報参照）。【０００７】
一方、ＬＣＰを粉砕して得られるパウダーを印刷技術等を用いてシートなどの多層回路基材の所望領域（厚みが不足する箇所）に塗布することで、多層基板の表面を平坦化することも考えられる。【０００８】
例えば、特許文献２（特開２００３−２６８１２１号公報）には、液晶ポリエステル（ＬＣＰ）を粉砕して得たマイクロパウダーを用いて、粉体塗装法や分散液を用いる方法により、電子部品用の薄膜を形成することが記載されている。【０００９】
しかし、ＬＣＰパウダーと分散媒のみからなる分散液を塗布し、乾燥させてもパウダー（ＬＣＰ粒子）間やＬＣＰシートとの接着性が十分に得られず、積層して加熱加圧を行うまでの間の工程において、ＬＣＰパウダーをシートに十分に固着しておくことができない。したがって、接着性を向上させるためにバインダー樹脂をＬＣＰパウダー分散液に添加する必要があるが、バインダー樹脂は吸湿性が高いものが多く、回路基板材料に用いた場合は吸湿による特性変化や、吸湿によるポップコーン現象の発生などの問題が生じる恐れがある。また、加熱加圧による貼り合わせの際に、層間の接着性を阻害する要因となり、加えて、加熱加圧時の高温により、分解ガスを発生して膨れの原因になる場合もある。【００１０】
なお、特許文献３（特開昭６０−２３９６００号公報）には、ＬＣＰ（液晶ポリマー）パルプを用いた合成紙に関する発明が開示され、ＬＣＰ繊維状物にせん断力を加えてフィブリルを有したパルプを製造する方法が記載されている。また、特許文献４（特開平６−３４１０１４号公報）には、ＬＣＰの高配向押し出し成型物を破砕してフィブリル化する方法が記載されている。また、特許文献５（特開２０１０−７７５４８号公報）には、ＬＣＰ繊維を水流で分割してフィブリル化する方法が記載されている。【００１１】
しかし、特許文献３〜５に記載された方法は、いずれも、１軸配向した繊維や成型物を何らかの物理的な力を与えてフィブリル化するものである。このため、フィブリル化工程中に分子の配向方向に切断されることは殆ど無いため、得られるフィブリル化物は繊維状の形態を有しており、微細なフィブリル化粒子を得ることは出来ない。【００１２】
また、特許文献６（特開２００２−３４８４８７号公報）には、ＬＣＰと反応性を持つ共重合体とＬＣＰの混合物からなる２軸延伸フィルムを粉砕して、平板状の幹部と枝部からなるＬＣＰフィラーを得る方法が記載されている。また、特許文献７（特開２００４−０４３６２４号公報）には、ＬＣＰフィルムを切断・粉砕・叩開等の方法によりフレーク化する方法が記載されている。【００１３】
しかし、特許文献６および７に記載された方法は、いずれも、フィルム状物を出発材料としているが、平板状物やフレーク状物が得られるのみで、多数のフィブリルを有するＬＣＰ粒子を得ることは出来ていない。【００１４】
上記課題に鑑み、本発明は、ＬＣＰシートを含む樹脂多層基板の製造等において、ＬＣＰシートにＬＣＰパウダーの分散液（ペースト）を塗布・乾燥した後に、バインダーとなりうる樹脂成分を含んでいなくともＬＣＰパウダー（ＬＣＰ粒子）同士の接合性やＬＣＰ粒子とＬＣＰシートとの接合性を向上させることができ、加熱加圧してシート同士を接合させるまでの工程において、シートに固着させることのできるＬＣＰパウダーを提供することを目的とする。
【課題を解決するための手段】
【００１５】
本発明は、フィブリル化された液晶ポリマー粒子を含む、フィブリル化液晶ポリマーパウダーである。【００１６】
また、本発明は、フィブリル化された液晶ポリマー粒子を含む、フィブリル化液晶ポリマーパウダーの製造方法であって、
２軸配向された液晶ポリマーのフィルムを粉砕して前記液晶ポリマーパウダーを得る粉砕工程と、
液晶ポリマーパウダーを湿式高圧破砕装置で破砕することにより前記フィブリル化液晶ポリマーパウダーを得るフィブリル化工程とをこの順で含む、
フィブリル化液晶ポリマーパウダーの製造方法にも関する。前記粉砕工程において、凍結粉砕法を用いた粉砕が実施されることが好ましい。【００１７】
また、本発明は、分散媒と、該分散媒中に分散された上記のフィブリル化液晶ポリマーパウダーとを含み、バインダー樹脂成分を実質的に含まないペーストにも関する。【００１８】
前記分散媒は、前記液晶ポリマー粒子の融点以下の温度範囲で乾燥可能な液体であることが好ましい。【００１９】
前記ペーストは、前記フィブリル化液晶ポリマーパウダー以外の液晶ポリマーパウダーをさらに含むことが好ましい。【００２０】
また、本発明は、複数の樹脂シートを積層した後に熱圧着により一体化することで得られる樹脂多層基板であって、
前記複数の樹脂シートは、少なくとも１層の液晶ポリマーを主材料とする液晶ポリマーシートを含み、
前記樹脂シートのうちの少なくとも１層の主表面に導体パターンを有し、
前記液晶ポリマーシートのうちの少なくとも１層の表面において、少なくとも前記複数の樹脂シートを積層した際に厚みが不足する領域に、フィブリル化された液晶ポリマー粒子を含むフィブリル化液晶ポリマーパウダーを主材料として形成された厚み調整層を有する、樹脂多層基板にも関する。【００２１】
前記フィブリル化液晶ポリマーパウダーは、前記液晶ポリマーシートと同じ液晶ポリマー材料からなることが好ましい。【００２２】
また、本発明は、複数の樹脂シートを積層してなる樹脂多層基板の製造方法であって、
前記複数の樹脂シートは、少なくとも１層の液晶ポリマーを主材料とする液晶ポリマーシートを含み、
前記液晶ポリマーシートのうちの少なくとも１層の表面において、少なくとも前記複数の樹脂シートを積層した状態で厚みが不足する領域の一部に、分散媒と、該分散媒中に分散された液晶ポリマー粒子を含む、フィブリル化液晶ポリマーパウダーとを含み、バインダー樹脂成分を実質的に含まないペーストを塗布する、ペースト塗布工程と、
前記複数の樹脂シートを積層して積層体を得る、積層工程と、
前記積層体に圧力および熱を加えて前記積層体を熱圧着させることによって、前記ペーストから形成される厚み調整層を含む積層体を得る、熱圧着工程と
をこの順で含む、製造方法にも関する。
【発明の効果】
【００２３】
本発明のフィブリル化液晶ポリマーパウダー（フィブリル化ＬＣＰパウダー）は、多数のフィブリルを有する（フィブリル化された）ＬＣＰ粒子を含むため、乾燥後のＬＣＰ粒子同士の接合性やＬＣＰ粒子とＬＣＰシートとの接合性を向上させることができる。【００２４】
また、フィブリル化ＬＣＰパウダーを含むペーストは、粘度が高いため、他のバインダー樹脂等を添加せずに、そのまま作業性よく使用することができる。また、バインダー樹脂を添加しないため、ペーストを部分的に塗布・乾燥したＬＣＰシート同士を加熱加圧により貼り合わせ樹脂多層基板を形成した際に、層間の密着性を阻害したり、発ガスの原因となり、電気特性の悪化も引き起こす原因になったりするバインダー樹脂成分を添加する必要がない。また、回路基板材料に用いた場合の吸湿による特性変化や、吸湿によるポップコーン現象の発生などの問題が生じる恐れがなくなる。【００２５】
また、フィブリル化により、ＬＣＰ粒子は嵩密度が低い（空隙を有する）ものとなる。このため、積層体の熱圧着時の圧縮により粒子が潰れるため、樹脂多層基板の微妙な段差と同程度まで粒子を細かくする必要がなく、ある程度は大きな粒子であっても樹脂多層基板の平坦化が可能である。言い換えれば、ある程度塗膜が厚くても熱圧着時に塗膜が圧縮され薄くなるので、最終的に狙い通りの厚みの厚み調整層が形成されやすくなる。また、粒子を微細化するためのコストを削減できるという利点がある。【００２６】
以上により、ＬＣＰの有する良好な電気特性と低吸水性を備えつつ、表面平滑性（平坦性）が良好で、表面実装部品の実装が容易な樹脂多層基板を得ることができる。
【図面の簡単な説明】
【００２７】
【図１】本発明の一実施の形態における樹脂多層基板の断面図である。
【図２】本発明の一実施の形態における樹脂多層基板の熱圧着前の状態の分解図である。
【図３】本発明の一実施の形態における樹脂多層基板の製造方法の各工程の説明図である。
【図４】電子部品を内蔵する樹脂多層基板に関する説明図である。
【図５】電子部品を内蔵する樹脂多層基板における厚み調整層に関する説明図である。
【図６】実施例１における（フィブリル化前の）ＬＣＰ粒子のＳＥＭ撮影像である。
【図７】実施例１で得られたフィブリル化ＬＣＰ粒子のＳＥＭ撮影像である。
【図８】実施例２における（フィブリル化前の）ＬＣＰ粒子のＳＥＭ撮影像である。
【図９】実施例３のテープ剥離試験の結果を示す写真である。
【図１０】比較例１のテープ剥離試験の結果を示す写真である。
【発明を実施するための形態】
【００２８】
以下、本発明の一実施の形態について図面を参照して説明する。なお、本発明の図面において、同一の参照符号は、同一部分または相当部分を表すものである。また、長さ、幅、厚さ、深さなどの寸法関係は図面の明瞭化と簡略化のために適宜変更されており、実際の寸法関係を表すものではない。
【００２９】
＜フィブリル化ＬＣＰパウダー＞
本発明のフィブリル化ＬＣＰパウダーは、多数のフィブリルを有するＬＣＰ粒子を含む。「フィブリル化された液晶ポリマー粒子」とは、多数のフィブリル（例えば、フィブリル状の繊維状の枝、フィブリルからなる網状構造）を有する液晶ポリマーからなる粒子であり、粒子全体が実質的にフィブリル化されているものを指す。すなわち、長尺状のＬＣＰフレークから部分的にフィブリルの枝が延びるようなものは含まれない。
【００３０】
フィブリル化ＬＣＰパウダーに含まれるＬＣＰ粒子は、多数のフィブリルを有するため、表面付近に多数の空隙を有しており、嵩密度が低いものとなる。フィブリル化ＬＣＰパウダー全体の嵩密度は、好ましくは０．０１〜０．２であり、より好ましくは０．０３〜０．０８である。
【００３１】
フィブリル化ＬＣＰパウダーには、ＬＣＰ粒子同士の接着性やＬＣＰ粒子とＬＣＰシートの接着性をさらに向上させるために、少なくともその一部に、紫外線（ＵＶ）またはプラズマの照射による表面処理が施されていてもよい。なお、プラズマによる表面処理よりも紫外線による表面処理の方が接合性向上効果が大きいため、より好ましい。
【００３２】
＜フィブリル化ＬＣＰパウダーの製造方法＞
本発明のフィブリル化液晶ポリマーパウダーの製造方法は、液晶ポリマーパウダーを湿式高圧破砕装置で破砕することによりフィブリル化液晶ポリマーパウダーを得るフィブリル化工程を含む。
【００３３】
湿式高圧破砕装置とは、原料粒子の分散液を高圧で狭小なノズル（チャンバー）に通過させ、その時に生じるせん断力等によって原料粒子を破砕する装置である。なお、分散液を狭小なノズルに通過にさせ、かつ、分散液を高圧で何らかのターゲットに衝突させることのできる装置であってもよい。
【００３４】
かかる湿式高圧破砕装置としては、例えば、特開２００３−１０６６３号公報、特開２００１−２９７７６号公報に開示されるような、原料供給口に供給された原料を加圧して装置本体に送り、この本体で原料中の物質を微粒化して取り出すことのできる装置を用いることができる。ここで、加圧流体中の物質は、貫通孔、溝等での合流衝突、分流拡張により所望の粒径（粒度分布により定まる）のものに微粒化される。また、特開２０００−４４８号公報に開示されるような、高圧流体を硬質体に衝突させることにより、流体に隋体する物質を微粒子化するための流体衝突装置を用いることができる。なお、市販の湿式高圧破砕装置としては、例えば、アドバンスト・ナノ・テクノロジィ株式会社製の「湿式キャビテーションミル」が挙げられる。
【００３５】
湿式高圧破砕装置を用いることで、ＬＣＰパウダー原料からフィブリル化ＬＣＰパウダーを得ることができる。湿式高圧破砕装置を用いる以外の方法では、パウダーの変形が生じるのみで、フィブリル化されたＬＣＰ粒子はほとんど生じない。
【００３６】
湿式高圧破砕装置のノズルをＬＣＰパウダー分散液が通過する際の圧力は、好ましくは２０ＭＰａ以上、より好ましくは５０ＭＰａ以上である。ノズルをＬＣＰパウダー分散液が通過する際の圧力がこのような所望の範囲となるようにするためには、ノズルの径や原料供給口における加圧の圧力を適宜調整すればよい。
【００３７】
ここで用いる分散媒は、ＬＣＰパウダーを分散可能な液状物であれば特に限定されないが、フィブリル化後に分散媒を除去してフィブリル化ＬＣＰパウダーを回収するためには、沸点がＬＣＰの融点を超えないものが好ましく、より好ましくはＬＣＰの軟化温度以下の沸点を有するものが好ましい。このような分散媒としては、例えば、エタノール、メタノール、イソプロピルアルコール、トルエン、ベンゼン、キシレン、フェノール、アセトン、メチルエチルケトン、ジエチルエーテル、ジメチルエーテル、ヘキサン等が挙げられる。
【００３８】
本製造方法では、フィブリル化工程より前に、２軸配向されたＬＣＰ製のフィルムを粉砕して、湿式高圧破砕装置による粉砕（フィブリル化）に供されるＬＣＰパウダーを得る粉砕工程を含む。湿式高圧破砕装置のノズルを通過させるために、ＬＣＰパウダーをノズル径よりも小さな粒径サイズのものに粉砕しておく必要があるが、例えば１軸配向のＬＣＰ（例えばペレット状のもの）では粉砕しても配向方向に長い長尺状のフレークしかできず、湿式高圧破砕装置のノズルを通過させることができない。一方、２軸配向されたＬＣＰ製のフィルムは粉砕することにより粒径が比較的小さく、パウダー状（球形状）の粉砕物（たとえば粒径が０．１μｍ〜３００μｍ）を得ることができる。これにより、湿式高圧破砕装置のノズルを通過させることができる。なお、ノズルの目詰まりを抑制するためには、ＬＣＰパウダーの粒径がノズル径の半分程度以下になるように粉砕することが好ましい。
【００３９】
２軸配向されたＬＣＰフィルムとしては、２軸延伸ＬＣＰフィルムを用いることができる。２軸配向されたＬＣＰフィルムを原料として用いることにより、分子が一定範囲の量で同一方向に配向したドメインを内部に多数有するＬＣＰパウダー状物を効率よく得ることができる。また、２軸配向されたＬＣＰフィルムを粉砕した場合、構成粒子が繊維状ではなく球形に近いＬＣＰパウダーを得ることができる。１軸配向されたＬＣＰフィルム（１軸延伸ＬＣＰフィルム）やペレット状のＬＣＰを用いた場合は、分子の配向が一定方向で、配向方向に長い長尺状の繊維状物（フレーク）しか得られず、安定した塗膜を得るための塗料を得ることも困難である。また、ＬＣＰ重合時にパウダー化したものは、内部にドメインが形成されていないので、後述のフィブリル化が困難である。
【００４０】
破砕されたＬＣＰパウダーは内部のドメイン単位に分離してフィブリル化し、多数のフィブリルを有したフィブリル化ＬＣＰパウダーとなる。これを進めて完全にフィブリルのみの網状体や微細繊維状にするまで破砕しても良い。
【００４１】
フィブリル化パウダーの粒子サイズは、フィブリル化前のＬＣＰパウダーの粒径に依存するので、ＬＣＰパウダーの粒径を制御することにより、用途に合わせてフィブリル化パウダーの粒子サイズを制御することが出来る。例えば、このフィブリル化粒子を含むフィブリル化ＬＣＰパウダーをペースト化して、スクリーン印刷で塗膜を形成する場合は、メッシュスクリーンを通過する必要があるので、メッシュサイズに応じて小さくする必要がある。インクジェット印刷機を用いる場合はノズルを通過するので、ノズル径より大きな粒子が存在してはいけない。なお、１軸配向されたＬＣＰからなるフィブリル化繊維は、長さが長すぎる上に、お互いに絡み合って塊状物を形成するので、このようなメッシュやノズルを通過する用途には使えない。
【００４２】
上述の粉砕工程（ＬＣＰパウダーを得る工程）では、フィルム状のＬＣＰの粉砕には、種々公知の粉砕装置を適宜使用することができる。ただし、粉砕工程においては、凍結粉砕法を用いた粉砕が実施されることが好ましい。凍結粉砕法を用いた粉砕とは、ＬＣＰのフィルム等を凍結させた状態で粉砕することをいう。この場合、液晶ポリマーのフィルムを円滑に粉砕することができ、微小な粒子径のパウダーを効率良く得ることができる。なお、液晶ポリマーを凍結させた状態で粉砕するためには、例えば液晶ポリマーからなるテープ状のフィルムを粗く粉砕したものに液体窒素を注ぎかけながら順に粉砕装置に送り込むことが考えられる。
【００４３】
＜フィブリル化ＬＣＰパウダーを含むペースト＞
本発明のペーストは、分散媒と、該分散媒中に分散された上記のフィブリル化ＬＣＰパウダーとを含む。すなわち、ペーストの主体は、上述のフィブリル化ＬＣＰパウダーと、そのフィブリル化ＬＣＰパウダーを分散可能な分散媒である。
【００４４】
ここで用いる分散媒は、ＬＣＰ樹脂の融点以下で加熱除去が可能な液体であることが好ましい。このような分散媒としては、ＬＣＰを溶融または分解させずに蒸発させることのできる液体であることが好ましい。このような分散媒としては、例えば、エタノール、ターピネオール、ブチルラクトン、イソプロピルアルコールなどを用いることができる。
【００４５】
本実施の形態のペーストは、フィブリル化ＬＣＰパウダーの添加量が少量であっても高い粘性を有しており、パウダーが嵩高い為に分散媒とパウダーの分離が生じにくい（パウダーの沈降が生じにくい）ので、これらの特性を付与する為の他のバインダー樹脂等の樹脂成分や他の添加物を添加せずに、各種塗膜を形成する為に用いることができる。
【００４６】
なお、本実施の形態のペーストは、ＬＣＰシート上に塗布し乾燥させた後でも、フィブリル化ＬＣＰパウダーがＬＣＰシートと良好に密着し、その後の加工工程で脱落を生じない。このため、ペースト中にバインダー樹脂を添加する必要がない。また、アミド結合が含まれていない通常のポリエステル系ＬＣＰ樹脂を使うことができるので、吸水性が低く電気特性に優れている。
【００４７】
ペースト中には、フィブリル化ＬＣＰパウダー以外に、流動性向上やコスト低減を目的として、フィブリル化されていないＬＣＰパウダー（非フィブリル化ＬＣＰパウダー）を添加しても良い。なお、非フィブリル化ＬＣＰパウダーには、フィブリル化ＬＣＰパウダーと同様に、ＬＣＰ粒子同士の接着性やＬＣＰ粒子とＬＣＰシートの接着性をさらに向上させるために、少なくともその一部に、紫外線またはプラズマの照射による表面処理が施されていてもよい。
【００４８】
上記ペーストは、ＬＣＰシートの一部分に塗布後、乾燥を行ってＬＣＰシート状に塗膜を形成した後、最終的に加熱加圧を行って一体化して樹脂多層基板の一部となる。
【００４９】
このように、ＬＣＰシートの少なくとも一部（複数の樹脂シートを積層した状態で厚みが不足する領域）の表面に塗布して乾燥させることで、樹脂多層基板の部分的な厚みを調整し、表面を平坦化することができる。
【００５０】
なお、ペーストの分散媒を加熱により除去することで、残存成分はＬＣＰのみとなるので、加熱加圧後にＬＣＰ間（ＬＣＰ粒子間およびＬＣＰ粒子とＬＣＰシートの間）の接着を阻害する成分が無く、良好に一体化させることができ、吸水性の高い成分もないので、ＬＣＰ基板の電気特性が損なわれない。
【００５１】
＜樹脂多層基板＞
本発明の樹脂多層基板は、複数の樹脂シートを積層した後に熱圧着により一体化することで得られる樹脂多層基板であって、
前記複数の樹脂シートは、少なくとも１層の液晶ポリマーを主材料とする液晶ポリマーシートを含み、
前記樹脂シートのうちの少なくとも１層の主表面に導体パターンを有し、
前記液晶ポリマーシートのうちの少なくとも１層の表面において、少なくとも前記複数の樹脂シートを積層した際に厚みが不足する領域に、フィブリル化された液晶ポリマー粒子を含むフィブリル化液晶ポリマーパウダーを主材料として形成された厚み調整層を有する。
【００５２】
以下、図１〜図２を参照して、本実施の形態における樹脂多層基板について説明する。この樹脂多層基板の断面図を図１に示し、熱圧着前の状態の分解図を図２に示す。図１に示されるように、本実施の形態における樹脂多層基板９１は、熱可塑性樹脂を主材料としてそれぞれ主表面２ａを有する複数の樹脂シート２を積層して熱圧着させることによって一体化した樹脂多層基板である。複数の樹脂シート２は、主表面２ａに導体パターン３１を有する樹脂シート２を含む。本実施の形態に示した例では、４層ある樹脂シート２の全てが主表面２ａに導体パターン３１を有する樹脂シート２に該当する。また、４層ある樹脂シート２の全てがＬＣＰシート３に該当する。
【００５３】
図２に示されるように、複数の樹脂シート２に含まれるＬＣＰシート３のうち、少なくとも一部のシートの表面においては、複数の樹脂シート２を積層した状態で厚みが不足する領域に、上述のフィブリル化ＬＣＰパウダーを含むペーストが塗布されている。このペーストを塗布した後、乾燥された状態（ＬＣＰパウダー層６１）で、複数の樹脂シートが積層される。最終的に、この乾燥後のペーストが熱圧着により厚み調整層６２となる（図１）。
【００５４】
「複数の樹脂シート２を積層した状態で厚みが不足する領域」とは、厚み調整層６２をもし配置しなかった場合に厚みが不足するであろう領域を意味する。これは、例えば、パターン部材（導体パターンやビア導体など）の配置密度が疎となる領域や、内蔵部品が内蔵されていないか内蔵部品の配置が疎となっている領域である。図１および図２において厚み調整層６２（またはＬＣＰパウダー層６１）が配置されている領域が、「複数の樹脂シート２を積層した状態で厚みが不足する領域」に対応する。本発明を適用することによって、結果的にはこれらの領域においても樹脂多層基板としての厚み不足が緩和される。
【００５５】
なお、「複数の樹脂シートを積層した状態で厚みが不足する領域」の必ずしも全てにペーストを塗布しなくてもよい。すなわち、厚みが不足する領域のうち、例えば顕著な厚みの差を生じる部分のみに選択的にペーストを塗布するようにしてもよい。また、厚みが不足する領域以外の部分にペーストを塗布してもよい。
【００５６】
また、ペーストを塗布する際には、必ずしも厚みの不足分を完全に解消するほどの厚みで塗布しなくてもよい。すなわち、ペーストが一定の厚みで塗布されていれば、厚み不足をある程度解消することができ、本発明の効果を得ることが可能である。
【００５７】
なお、本実施の形態では、パターン部材としての導体パターン３１と積層時に対向する面にＬＣＰパウダー層が形成されているが、パターン部材としての導体パターン３１と同じ面にＬＣＰパウダー層６１を形成するようにしてもよい。
【００５８】
このように、本実施の形態の樹脂多層基板では、個々の樹脂シート２に局所的なパターン部材等の有無による厚みの違いがある場合でも、これらの樹脂シート２を積層して得られる積層体の最表面の平坦度（表面平滑性）を、図１に示されるように十分に確保することができる。
【００５９】
少なくとも厚み調整層６２と接する樹脂シート２は、ＬＣＰを主材料とするＬＣＰシートであることが好ましい。この構成を採用することにより、積層した状態では樹脂シート２と厚み調整層６２との双方ともにＬＣＰの層となり、両者の間での接合性が向上する。
【００６０】
＜樹脂多層基板の製造方法＞
本実施の形態における樹脂多層基板の製造方法は、複数の樹脂シートを積層してなる樹脂多層基板の製造方法であって、
前記複数の樹脂シートは、少なくとも１層の液晶ポリマーを主材料とする液晶ポリマーシートを含み、
前記液晶ポリマーシートのうちの少なくとも１層の表面において、少なくとも前記複数の樹脂シートを積層した状態で厚みが不足する領域の一部に、分散媒と、該分散媒中に分散された液晶ポリマー粒子を含む、フィブリル化液晶ポリマーパウダーとを含み、バインダー樹脂成分を実質的に含まないペーストを塗布する、ペースト塗布工程と、
前記複数の樹脂シートを積層して積層体を得る、積層工程と、
前記積層体に圧力および熱を加えて前記積層体を熱圧着させることによって、前記ペーストから形成される厚み調整層を含む積層体を得る、熱圧着工程と
をこの順で含む。
【００６１】
次に、本実施の形態における樹脂多層基板の製造方法について、図３を参照して、より詳細に説明する。
【００６２】
まず、図３（ａ）に示されるように、ＬＣＰシート２の片面に導体箔３０を付着された導体箔付きＬＣＰシート１を準備する。ＬＣＰシート２はＬＣＰからなる。ただし、樹脂多層基板を構成する全ての樹脂シートがＬＣＰシートである必要はなく、一部の樹脂シートがＬＣＰ以外の樹脂材料、例えば、ＰＥＥＫ（ポリエーテルエーテルケトン）、ＰＥＩ（ポリエーテルイミド）、ＰＰＳ（ポニフェニレンスルファイド）、熱可塑性ＰＩ（ポリイミド）などから構成されていてもよい。また、エポキシ樹脂などの熱硬化性樹脂からなるシート（基板）が含まれていてもよい。
【００６３】
導体箔３０は、例えば、Ｃｕ、Ａｇ、Ａｌ、ＳＵＳ、Ｎｉ、Ａｕの金属単体、または、これらの金属のうちから選択された２以上の異なる金属の合金からなる。導体箔３０の厚みは、回路形成が可能な厚みであればよく、例えば、５μｍ以上１００μｍ以下程度である。導体箔３０は、所定の表面粗さＲｚ（例えば、３μｍ）となるように表面処理がなされたものである。
【００６４】
複数枚の短冊状（個基板状）の導体箔付き樹脂シート１を用意してから後述の導体パターンなどの形成作業を進めてもよいが、他の方法として、大判の１枚の導体箔付き樹脂シート１の中に、のちに複数の樹脂シートとして個別に切り出されるべき短冊状の領域が設定されたものを用意して、大判サイズのまま後述の導体パターンなどの形成作業を進め、その後に短冊状に切り出してもよい。ここでは、既に短冊状の導体箔付き樹脂シート１に切り出されているものとして説明を続ける。
【００６５】
なお、図３（ａ）では省略しているが、後述の導体パターン間の接続が必要な箇所に、導電性ペースト４１（図２参照）を充填するためのビア孔を形成してもよい。ビア孔は、導体箔付き樹脂シート１の樹脂シート２側の表面に炭酸ガスレーザ光を照射することによって樹脂シート２を貫通するように形成される。ビア孔は、樹脂シート２を貫通するが導体箔３０は貫通しない。その後、必要に応じて、過マンガン酸などの薬液処理によりビア孔のスミアを除去してもよい。なお、ビア孔を形成するために、炭酸ガスレーザ光以外のレーザ光を用いてもよく、レーザ光照射以外の方法を採用してもよい。
【００６６】
また、一部の樹脂シート２に電子部品を収容するためのキャビティすなわち空洞を打抜き加工などにより形成しておき、電子部品をキャビティ内に設置した上で複数の樹脂シート２を積層してもよい。このようにすることで、積層体に電子部品を内蔵することが可能である。
【００６７】
次に、図３（ｂ）に示されるように、導体箔３０のＬＣＰシート３と反対側の表面に、レジスト膜５を形成する。
【００６８】
次に、レジスト膜５をマスクとして導体箔３０のエッチングを行ない、図３（ｃ）に示されるように、導体箔３０のうちレジスト膜５で被覆されていない部分を除去する。こうして、樹脂シート２の一方の表面に所望の導体パターン３１が形成される。
【００６９】
次に、レジスト膜５をレジスト洗浄液を用いて除去し、次いで、図３（ｄ）に示されるように、分散媒と、該分散媒中に分散されたフィブリル化液晶ポリマーパウダーとを含み、バインダー樹脂成分を実質的に含まないペースト（ＬＣＰペースト６０）を樹脂シート２の導体パターン３１側に選択的に（例えば導体パターン３１がない部分に）印刷塗布する（ペースト塗布工程）。これにより、図３（ｅ）に示される状態となる。その後、ＬＣＰペースト６０を乾燥することで、図３（ｆ）に示されるように、樹脂シート（ＬＣＰシート）２上の導体パターン３１のない部分にＬＣＰパウダー層６１が形成される。この状態でも、ＬＣＰパウダー層６１において、ＬＣＰ粒子同士やＬＣＰ粒子とＬＣＰシートはある程度接合しており、従来よりも次工程への搬送等の作業性に優れたものとなっている。
【００７０】
なお、この後、図３では省略しているが、上述のビア孔を設けた場合は、スクリーン印刷などにより導電性ペースト４１（図２参照）を充填する。スクリーン印刷は、図３（ｆ）における下側の面から行なわれるが、実際には、ビア孔の開口が上側となるように上下を反転させてスクリーン印刷が行なわれる。
【００７１】
導電性ペーストは、のちに積層した樹脂シートを熱圧着する際の温度（以下「熱圧着温度」という。）で、導体パターン３１の材料である金属との間で合金層を形成するような金属粉を適量含むことが好ましい。この導電性ペーストは、導電性を発揮するための主成分として銅すなわちＣｕを含み、主成分の他にＡｇ，Ｃｕ，Ｎｉのうち少なくとも１種類と、Ｓｎ，Ｂｉ，Ｚｎのうち少なくとも１種類とを含むことが好ましい。
【００７２】
ここまで、ある１枚の樹脂シート２における処理を例にとって説明したが、他の樹脂シート２においても、同様の処理を行なって所望の導体パターン３１とＬＣＰパウダー層６１を適宜形成し、必要に応じて導電性ペーストを充填する。こうして、図３（ｇ）に示されるように複数の樹脂シート２を用意する。
【００７３】
次に、図３（ｈ）に示されるように、複数の樹脂シート２を積層する（積層工程）。複数の樹脂シート２を積層することによって積層体９０が形成されている。この状態では、積層体９０はまだ熱圧着しておらず、単に樹脂シート２を積み重ねただけの状態である。
【００７４】
次に、図３（ｉ）に示されるように、複数の樹脂シート２の積層体９０に圧力および熱を加えて積層体９０を熱圧着させる（熱圧着工程）。具体的には、例えば、積層体９０の上下面に離型材を重ね、そのさらに上下からプレス板で挟み込むことによって加熱および加圧する。なお、積層体９０の上下に離型材を介在させることは必須ではないが、このように工程Ｓ４に離型材を用いることによって、熱圧着後に得られる樹脂多層基板９１をプレス板の間から取り出す作業を円滑に行なうことができる。
【００７５】
こうして、積層体９０に含まれていた複数の樹脂シート２が互いに熱圧着され、樹脂多層基板９１が得られる。なお、これと同時に、導電性ペーストが加熱圧縮により金属化してビア導体４２となる（図１参照）。
【００７６】
そして、この樹脂シート２同士が熱圧着される際に、ＬＣＰパウダー層６１が加熱圧縮されて厚み調整層６２が形成される。このとき、ＬＣＰパウダー層６１を構成するＬＣＰ粒子同士は、熱圧着により密着、接合する。また、ＬＣＰシート２とＬＣＰパウダー層６１とが直接接している箇所では、ＬＣＰシート２を構成するＬＣＰとＬＣＰパウダー層６１を構成するＬＣＰ粒子とが熱圧着により強固に接合する。
【００７７】
以上のようにして得られた樹脂多層基板には、その後、必要に応じて、表面実装部品が実装される。
【００７８】
本実施の形態では、複数の樹脂シート２のうちの少なくとも一部の樹脂シート２の表面において、積層体９０全体として厚みが不足する領域に、ペーストを塗布することによってＬＣＰパウダー層６１を形成し、このような工程を経た複数の樹脂シート２を積層して熱圧着させているので、積層体９０全体として厚みが不足するはずであった領域においては厚み調整層６２の厚みによって積層体全体としての厚みが補われる。したがって、たとえ個々の樹脂シート２に局所的なパターンの有無による厚みの違いがある場合であっても、これらの樹脂シート２を積層して得られる積層体の最表面の平坦度は十分に確保することができる。
【００７９】
本実施の形態に基づく樹脂多層基板の製造方法では、複数の樹脂シート２のうちの少なくとも１層は、ＬＣＰを主材料とするＬＣＰシートであり、好ましくは全ての樹脂シート２がＬＣＰシートである。この場合、複数の樹脂シート２を積層した状態では樹脂シート２と厚み調整層６２との双方ともにＬＣＰの層となり、両者の間で材料特性が等しくなるため、内部配線などの電気的特性に影響を及ぼしにくい。
【００８０】
２軸配向されたＬＣＰのフィルムの材料は、ＬＣＰシート２の主材料と同一であることが好ましい。２軸配向されたフィルム状のＬＣＰとして、ＬＣＰシート２を主に構成するフィルム状の液晶ポリマーと同一材料のものを用いることとすれば、ＬＣＰシート２と厚み調整層６２とが同種の液晶ポリマーで構成されることになるため、内部配線などの特性に影響を及ぼさずに樹脂多層基板９１を得ることができる。
【００８１】
上記の本実施の形態に基づく樹脂多層基板の製造方法では、複数の樹脂シート２のうちの少なくとも一部の樹脂シート２の表面において、本発明のＬＣＰペーストを塗布・乾燥し、厚み調整層を形成することによって厚みを調整していた。ただし、本発明のＬＣＰペーストによって形成される厚み調整層は、このような単層の樹脂シート２の表面に形成されたものに限られない。
【００８２】
例えば、図４（ａ）を参照して、ＬＣＰシート３を複数積層してなる樹脂多層基板の内部に、ＬＣＰシート３を部分的に切り抜く（非形成にする）ことで空洞（キャビティ）８を設け、そこに電子部品７を内蔵する場合においては、電子部品７を安定して内蔵するために、空洞８のサイズを電子部品７の平面外形よりもやや大きくすることがある。このような場合、電子部品７と空洞８の外形の隙間において積層体の厚みが不足し、ＬＣＰシート３同士を加熱加圧により貼り合わせる際に樹脂多層基板の表面に凹凸が発生したり、周囲の配線（導体パターン３１）の形状が歪んだりすることがある（図４（ｂ）参照）。そこで、図５（ａ）に示されるように、空洞内に電子部品７を配置した後、本発明のＬＣＰペースト６０を電子部品７と空洞の外形との隙間に充填しておくことにより、隙間部分の厚み不足が解消し、図５（ｂ）に示されるように、積層後の表面が平坦性を有する樹脂多層基板９１を得ることができる。また、空洞内で電子部品７が不要に動くことが抑制される。そして、本発明においては、このような空洞も上述の「複数の樹脂シートを積層した際に厚みが不足する領域」に該当し、このような空洞に充填されたＬＣＰペーストによって形成される部分も厚み調整層６２に包含される（図５（ｂ）参照）。
【実施例】
【００８３】
以下、実施例を挙げて本発明をより詳細に説明するが、本発明はこれらに限定されるものではない。【００８４】
（実施例１）
ＬＣＰ２軸延伸フィルム（１２５μｍ厚）を用意し、回転式カッターミルを用い、該フィルムの粉砕を行った。粉砕後、０．５ｍｍ径のメッシュを通過するまで粉砕されたもののみを回収し、ＬＣＰパウダーを得た。得られたＬＣＰパウダー中の粒子のＳＥＭ撮影像を図６に示す。得られたＬＣＰパウダーは、１０６μｍメッシュの通過率（重量）が１５％、１５０μｍメッシュの通過率が２０％であった。【００８５】
次に、分散媒（エタノールの５０％水溶液）に重量比で１０％のＬＣＰパウダー（１５０メッシュを通過したもの）を添加して得た分散液を調製し、湿式高圧破砕装置を用いてＬＣＰパウダーのフィブリル化を行った。湿式高圧破砕装置のノズルとして２５０μｍ径のクロス型ノズルを用い、１２５ＭＰａの圧力で分散液を送液してノズルを通過させる処理を９回繰り返した。処理を９回繰り返したところ、分散液を静置しても固形分の沈降分離は見られなくなったので、ここで作業を終了した。この処理後の分散液をスプレードライヤーで乾燥し、フィブリル化ＬＣＰパウダーを得た。得られたフィブリル化ＬＣＰパウダー中の粒子のＳＥＭ撮影像を図７に示す。ＳＥＭ観察の結果、このフィブリル化されたＬＣＰパウダーは最大でも１００μｍ以下のサイズであった。【００８６】
このフィブリル化ＬＣＰパウダーをターピネオールに重量比で１０％添加し、攪拌してペースト状物を得た。ターピネオールの粘度が約７０ｍＰａ・ｓなのに対し、得られたペースト状物の粘度は約３８００ｍＰａ・ｓであった。このペースト状物を１日放置しても、固形分の沈降は見られなかった。【００８７】
以上のように、実施例１では、全体の形状がアスペクト比の大きな繊維状ではなく塊状で、最大径も１００μｍ以下と微細なフィブリル化パウダーが得られた。これは、２軸延伸フィルムの分子配向が面内ではランダムなことにより、粉砕時には異方性無く粉砕されてアスペクト比の小さな塊状粒子の形状になることに加え、内部は一定量の分子が同一配向した小さなドメインの集合体となっており、ノズルを高圧で通過する際のせん断力によって、それらのドメイン間で分離されるためである。高圧を得るためにはノズル内径は大きくとも５００μｍ程度であり、装置に投入する原料は最大でも２５０μｍ以下の粒子である必要がある。繊維やペレットを破砕したものでは、このような微細な粒子は得られない。【００８８】
また、得られたフィブリル化ＬＣＰパウダーは嵩高くて表面積が大きく、フィブリル同士が絡み合うために、少量加えて分散液にしても沈降分離が生じ難く、増粘効果も高い。【００８９】
（実施例２）
実施例１と同様のＬＣＰ２軸延伸フィルム（１２５μｍ厚）を用意し、回転式カッターミルを用いて、該フィルムの一次粉砕を行った。一次粉砕後、３ｍｍ径のメッシュを通過するまで粉砕されたフィルムのみを回収して、さらに、凍結粉砕機を用いて二次粉砕を行い、ＬＣＰパウダーを得た。得られたＬＣＰパウダー中の粒子のＳＥＭ撮影像を図８に示す。得られたＬＣＰパウダーは、１０６μｍメッシュの通過率（重量）が６７％、１５０μｍメッシュの通過率が９０％であった。その後は、実施例１と同様にして、フィブリル化ＬＣＰパウダーおよびペースト状物を得た。【００９０】
このように、実施例２では、フィルムからの１５０μｍ以下のパウダーを得る際の収率が飛躍的に高くなり、しかも最終的には実施例１と同等のフィブリル化パウダーが得られた。【００９１】
（実施例３）
ＬＣＰ２軸延伸フィルム（１２５μｍ厚）を用意し、回転式カッターミルを用いて、該フィルムの一次粉砕を行った。一次粉砕後、３ｍｍ径のメッシュを通過するまで粉砕されたフィルムのみを回収して、さらに、凍結粉砕機を用いて二次粉砕を行い、ＬＣＰパウダーを得た。得られたＬＣＰパウダーは、１０６μｍメッシュの通過率（重量）が６７％、１５０μｍメッシュの通過率が９０％であった。【００９２】
次に、分散媒（エタノールの５０％水溶液）に重量比で１０％のＬＣＰパウダー（１５０メッシュを通過したもの）を添加して得た分散液を調製し、湿式高圧破砕装置を用いてＬＣＰパウダーのフィブリル化を行った。湿式高圧破砕装置のノズルとして２５０μｍ径のクロス型ノズルを用い、１２５ＭＰａの圧力で分散液を送液してノズルを９回通過させた。湿式高圧破砕装置による処理後の分散液をスプレードライヤーで乾燥し、フィブリル化ＬＣＰパウダーを得た。【００９３】
このフィブリル化ＬＣＰパウダーを、ターピネオール（粘度約７０ｍＰａ・ｓ）に重量比で１５％添加し、攪拌してペースト状物を得た。得られたペースト状物の粘度は約１４０００ｍＰａ・ｓであった。このペースト状物を１日放置しても、固形分の沈降は見られなかった。【００９４】
このペーストを１２５μｍ厚のＬＣＰシート上にスクリーン印刷法（スクリーンメッシュ７０本／インチ、開口２６３μｍ）で塗布し、塗膜を形成した後に、ホットプレート上で１８０℃×１０ｍｉｎの条件で乾燥を行い、フィブリル化ＬＣＰのみからなる約３０μｍ厚の塗膜を得た。【００９５】
［テープ剥離試験（碁盤目試験）］
この乾燥後の塗膜にクロスカットガイドを用いて１０×１０の碁盤目に１ｍｍ角の切れ込みを形成し、３Ｍ社の１５ｍｍ幅メンディングテープ（製品名：スコッチメンディングテープ８１０）を用いてテープ剥離試験を行った。テープ剥離試験の手順は、「ＪＩＳ  Ｋ５４００碁盤目試験方法」に準じた。この碁盤目試験方法での点数（碁盤目試験点数）を表１に示す。なお、テープ剥離試験後の塗膜の写真を図９に示す。【００９６】
［Ｔ型剥離試験］
また、上記塗膜を形成したＬＣＰシートの塗膜形成面に、同じ１２５μｍ厚のＬＣＰシートを重ねて配置し、真空プレス装置を用いて２８０℃、４ＭＰａ、５ｍｉｎの条件でプレスを行った。プレスされた試料を５ｍｍ幅に切断し、引っ張り試験機を用いてＴ型剥離試験を実施した。この試験でのピール強度の測定結果を表１に示す。【００９７】
［電極高低差評価］
さらに、下記手法を用いて疑似樹脂多層基板を作成し、電極高低差の評価を実施した。【００９８】
まず、回路パターンを形成する基材としては、５０μｍ厚のＬＣＰシートの片面に１８μｍ厚の電解銅箔（ラミネート面に粗化処理済み）を熱圧着したものを用意した。【００９９】
次に、模擬的な回路パターンとして、エッチング用マスキングテープを貼って銅箔をエッチングすることにより、９ｍｍ幅の直線パターンを１０ｍｍ間隔で形成した。【０１００】
次に、前記の塗膜形成時と同様の印刷スクリーンを用い、マスキングテープを剥離していない前記回路パターン上に塗膜を形成し、マスキングテープを剥離した後、前記と同条件で乾燥した。これにより、模擬回路パターンの導体部以外の部分に３０μｍ厚の塗膜を形成した。【０１０１】
次に、上記塗膜形成済み模擬回路パターンをパターンが重なるように２枚重ね、さらに５０μｍ厚のＬＣＰシートを重ね、真空プレス装置を用いて２８０℃、４ＭＰａ、５ｍｉｎの条件でプレスを行った。【０１０２】
次に、導体部直上と、導体の無い部分の厚みを各々６点ずつ測定し、その平均値の差を高低差とした。高低差の測定結果を表１に示す。【０１０３】
なお、以下の実施例４〜５および比較例１〜４の各試験の評価結果についても、同様に表１にまとめて示す。【０１０４】
（比較例１）
比較として、フィブリル化していないＬＣＰパウダー（湿式高圧破砕装置にて処理を行う前のＬＣＰパウダー）をフィブリル化パウダーの代わりに用い、このＬＣＰパウダーをターピネオールに対して重量比で１０％添加した点以外は、実施例３と同様にしてペースト状物を得て、該ペースト状物について実施例３と同様の評価を行った。なお、テープ剥離試験後の塗膜の写真を図１０に示す。【０１０５】
（比較例４）
ピール強度測定用サンプルと模擬樹脂多層基板について、ペーストを使用しない以外は比較例３と同様にして作製し、実施例３と同様にしてピール強度および高低差を測定した。【０１０６】
以上の結果（特に比較例１（図１０）の結果と実施例３（図９）の結果）から、実施例３では、フィブリル同士の絡み合いと、フィブリル化粒子間およびフィブリル化粒子とフィルム間に働く結合力のために、乾燥後の塗膜がＬＣＰシート上で高い密着力を示し、容易に脱落しなくなっていることが分かる。【０１０７】
（実施例４）
実施例３と同様の方法でフィブリル化パウダーを得た。また、別途、凍結粉砕にて得られたＬＣＰパウダー（フィブリル化処理はしていない）を４０μｍメッシュで分級し、微細ＬＣＰパウダーを得た。【０１０８】
これらのパウダーをフィブリル化ＬＣＰパウダー：微細ＬＣＰパウダー＝１：３の比率で混合し、このパウダー混合物をターピネオールに重量比で２５％添加し、撹拌してペースト状物を得た。このペースト状物について、実施例３と同様の評価試験を行った。【０１０９】
（比較例２）
比較として、フィブリル化していないＬＣＰパウダー（フィブリル化パウダー製造過程で、湿式高圧破砕装置にて処理を行う前のパウダー）をフィブリル化パウダーの代わりに用い、ターピネオールに対して２５％添加した点以外は、実施例４と同様にして、ペースト状物を得て、該ペースト状物の評価を行った。【０１１０】
以上の結果から、実施例４では、実施例３の効果に加え、同一粘度で固形分率を高めることができた。これにより、加工性は同等でありながら、より厚い塗膜を形成することが可能となる。また、フィブリル化工程を経ていないＬＣＰパウダーを添加することで、同じ膜厚の塗膜を形成するためのコストを低くすることができる。【０１１１】
（実施例５）
実施例４と同様の方法で、フィブリル化ＬＣＰパウダーと微細ＬＣＰパウダーとのパウダー混合物を得た。このパウダー混合物に対してＵＶ処理を行った。具体的には、パウダー混合物をエタノール：水＝１：１の分散媒に５ｗｔ％で添加し、撹拌して分散液を得た。この分散液を２枚の５ｍｍ厚合成石英板の間に挟んだ状態で、片面２０００ｍＪ／ｃｍ（波長２５４ｎｍ）の条件で低圧水銀灯にて紫外線照射を両面から実施し、スプレードライヤーで乾燥してパウダー状物を得た。【０１１２】
このパウダー状物（フィブリル化ＬＣＰパウダーと微細ＬＣＰパウダーの混合物）を、実施例４と同様の方法でペースト化し、実施例４と同様の評価を行った。【０１１３】
（比較例３）
また、ＬＣＰパウダーにＵＶ処理を施した以外は、比較例２と同様にして、ペースト状物を得て、該ペースト状物の評価を行った。【０１１４】
以上の結果から、実施例５では、実施例４の効果に加え、ＵＶ処理により、プレス後の密着性が高まり、高いピール強度が発現したことが分かる。【０１１５】
【表１】
0005904307.tif 000002
【０１１６】
今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【０１１７】
１  導体箔付き樹脂シート、２  樹脂シート、２ａ  主表面、３  ＬＣＰシート、３０  導体箔、３１  導体パターン、４１  導電性ペースト、４２  ビア導体、５  レジスト膜、６０  ＬＣＰペースト、６１  ＬＣＰパウダー層、６２  厚み調整層、７  電子部品、８  空洞（キャビティ）、９０  積層体、９１  樹脂多層基板。
【図１】
0005904307.tif 000003
【図２】
0005904307.tif 000004
【図３】
0005904307.tif 000005
【図４】
0005904307.tif 000006
【図５】
0005904307.tif 000007
【図６】
0005904307.tif 000008
【図７】
0005904307.tif 000009
【図８】
0005904307.tif 000010
【図９】
0005904307.tif 000011
【図１０】
0005904307.tif 000012